【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
有機材料を準備するステップと、
前記有機材料を無機接着剤と接触させるステップであって、当該無機接着剤が無機酸性前駆体とアルカリ性前駆体との混合物を含むステップと
を含み、
前記無機酸性前駆体と前記アルカリ性前駆体との重量比が、１０：１と１：５の間、または９：１と１：３．５の間であり、
前記有機材料の前記無機接着剤全体に対する、水分を除いた重量比が、９９：１〜２：１の間であり、１０：１〜５：１の間、または７：１の間であり、
前記有機材料が、木材ベニヤ、長短フレーク、長繊維、短繊維、ストランド、鋸屑、木材粒子、繊維束、砕木パルプ（ＳＧＷ）、加圧式砕木パルプ（ＰＳＷ）、リファイナメカニカルパルプ（ＲＭＰ）、サーモメカニカルパルプ（ＴＭＰ）、ケミサーモメカニカルパルプ（ＣＴＭＰ）、クラフトパルプ、亜硫酸パルプ、ソーダパルプ、さらしパルプ、種子繊維、葉繊維、靭皮繊維、果実繊維、茎繊維、絹、羊毛、クモの糸、およびそれらの混合物のうちの少なくとも１種を含む、複合材製品の製造方法。
【請求項２】
前記接触させるステップが、
（ｉ）前記有機材料を最初にアルカリ性前駆体溶液と接触させ、次いで、前記無機酸性前駆体溶液と接触させること、または
（ｉｉ）前記有機材料を前記無機酸性前駆体と接触させ、その後、前記アルカリ性前駆体と接触させること、または
（ｉｉｉ）前記有機材料を前記無機接着剤と接触させること
を含む、請求項１に記載の方法。
【請求項３】
前記無機酸性前駆体および前記アルカリ性前駆体をそれぞれ別個に前記有機材料と混合して、独立して、別個の酸性の繊維パルプまたは繊維、および別個のアルカリ性のパルプまたは繊維を形成する、請求項１に記載の方法。
【請求項４】
別個の前記酸性およびアルカリ性のパルプまたは繊維を合わせるステップと、十分な量の水と混合するステップと、固体複合材製品を形成するステップとをさらに含む請求項３に記載の方法。
【請求項５】
別個の前記酸性およびアルカリ性のパルプを乾燥させるステップと、乾燥した前記酸性およびアルカリ性のパルプまたは繊維を合わせるステップと、次いで、合わせた乾燥した前記酸性およびアルカリ性のパルプまたは繊維を水と混合するステップと、固体複合材製品を形成するステップとをさらに含み、前記アルカリ性前駆体が、金属水酸化物に富んだブラインの溶液である、請求項３に記載の方法。
【請求項６】
前記無機酸性成分が、リン酸、リン酸二水素ナトリウム（ＮａＨ２ＰＯ４）、リン酸二水素カリウム（ＫＨ２ＰＯ４）、リン酸二水素セシウム（ＣｓＨ２ＰＯ４）、リン酸二水素マグネシウム（Ｍｇ（Ｈ２ＰＯ４）２・２Ｈ２Ｏ）、リン酸二水素カルシウム（Ｃａ（Ｈ２ＰＯ４）２・２Ｈ２Ｏ）、リン酸二水素亜鉛（Ｚｎ（Ｈ２ＰＯ４）２）、ビス（オルトリン酸）三水素アルミニウム（ＡｌＨ３（ＰＯ４）２・Ｈ２Ｏ）、ＭｇＣｌ２、ＭｇＳＯ４、およびそれらの混合物の飽和溶液のうちの少なくとも１種を含み、わずかに可溶性のケイ酸塩、ケイ酸カルシウム、ムライト、タルク、酸化物鉱物、フライアッシュ、ボトムアッシュ、バイヤープロセスによる廃棄物、銅鉱石からの銅の抽出の間に生じる酸性の廃棄物流、またはケイ酸塩およびアルミン酸塩鉱物を含有する廃棄物流、ならびにそれらの混合物のうちの少なくとも１種を添加するステップを含む、請求項１〜５のいずれか一項に記載の方法。
【請求項７】
前記無機酸性成分前駆体が塩化マグネシウムまたは硫酸マグネシウム溶液であり、アルカリ性成分が酸化マグネシウムであり、前記無機酸性成分がリン酸水素アルミニウムであり、前記アルカリ性成分が酸化アルミニウム（Ａｌ２Ｏ３）または水酸化アルミニウム（Ａｌ（ＯＨ）３）である、請求項１に記載の方法。
【請求項８】
セルロースとの接触の前に前記無機酸性前駆体成分または前記アルカリ性前駆体成分のうちの少なくとも一方を水の沸点付近未満の温度まで加熱するステップをさらに含む、請求項１〜５のいずれか一項に記載の方法。
【請求項９】
前記リン酸水素アルミニウムと前記アルカリ性成分とを混合して、ペーストを形成し、次いで、ペーストをセルロースと混合し、前記セルロースと混合したペーストを、複合材物品を形成するのに十分な時間、約４００°Ｆで加熱するステップをさらに含み、セルロース材料を圧縮するステップをさらに含み、任意に真空および／または音波処理を適用するステップをさらに含む、請求項２４に記載の方法。
【請求項１０】
圧縮の前に前記無機接着剤の一部を差し引き、次いで、圧縮の終わり近くに前記無機接着剤の残存部分を添加するステップをさらに含む、請求項９に記載の方法。
【請求項１１】
前記有機材料と無機接着剤とを混合するステップと、前記複合材試料に熱を加えて、複合材の温度を４００°Ｆ未満まで上昇させるステップとをさらに含む、請求項１〜５のいずれか一項に記載の方法。
【請求項１２】
繊維強化セラミックス複合材の製造方法であって、
（ｉ）リン酸、リン酸二水素ナトリウム（ＮａＨ２ＰＯ４）、リン酸二水素カリウム（ＫＨ２ＰＯ４）、リン酸二水素セシウム（ＣｓＨ２ＰＯ４）、リン酸二水素マグネシウム（Ｍｇ（Ｈ２ＰＯ４）２・２Ｈ２Ｏ）、リン酸二水素カルシウム（Ｃａ（Ｈ２ＰＯ４）２・２Ｈ２Ｏ）、リン酸二水素亜鉛（Ｚｎ（Ｈ２ＰＯ４）２）、ビス（オルトリン酸）三水素アルミニウム（ＡｌＨ３（ＰＯ４）２・Ｈ２Ｏ）、ＭｇＣｌ２、ＭｇＳＯ４、およびそれらの混合物の飽和溶液のうちの少なくとも１種の無機酸性前駆体と、
（ｉｉ）溶液中の、マグネシウム、カルシウム、鉄、マンガン、亜鉛、バリウム、ストロンチウム、アルミニウム、ランタニドの一価、二価、または三価の金属酸化物または水酸化物、およびそれらの混合物のうちの少なくとも１種のアルカリ性前駆体と
の混合物を含む無機リン酸塩接着剤を準備するステップと、
約４０ｗｔ．％未満のセルロース材料を準備するステップと、
セルロース材料を前記無機リン酸塩接着剤と接触させるステップと
を含む方法。
【請求項１３】
不燃性のブロー可能な断熱材の製造方法であって、
細断された紙、鋸屑、鉋屑、細断されたプラスチック、ガラス粒子もしくはガラス繊維；石膏、発泡性粘土、またはそれらの混合物のうちの少なくとも１種を含むブロー可能な材料を準備するステップと、
（ｉ）リン酸、リン酸二水素ナトリウム（ＮａＨ２ＰＯ４）、リン酸二水素カリウム（ＫＨ２ＰＯ４）、リン酸二水素セシウム（ＣｓＨ２ＰＯ４）、リン酸二水素マグネシウム（Ｍｇ（Ｈ２ＰＯ４）２・２Ｈ２Ｏ）、リン酸二水素カルシウム（Ｃａ（Ｈ２ＰＯ４）２・２Ｈ２Ｏ）、リン酸二水素亜鉛（Ｚｎ（Ｈ２ＰＯ４）２）、ＭｇＣｌ２、ＭｇＳＯ４、ビス（オルトリン酸）三水素アルミニウム（ＡｌＨ３（ＰＯ４）２・Ｈ２Ｏ）、およびそれらの混合物の飽和溶液のうちの少なくとも１種を含む無機酸性成分と、
（ｉｉ）マグネシウム、カルシウム、鉄、マンガン、亜鉛、バリウム、ストロンチウム、アルミニウムまたはランタニドの一価、二価、または三価の金属酸化物または水酸化物、およびそれらの混合物のうちの少なくとも１種の飽和溶液またはペーストを含むアルカリ性前駆体と
を含む無機接着剤を準備するステップと、
前記無機接着剤をブロー可能な材料と結合させるのに十分な時間、前記材料を前記無機接着剤と接触させるステップと、
不燃性でブロー可能な断熱材を準備するステップと
を含む方法。
【請求項１４】
非延焼性の物品の製造方法であって、
可燃性の物品を準備するステップと、
前記可燃性の物品の少なくとも一部に対して無機接着剤のコーティングを実施するステップであって、当該無機接着剤が、
（ｉ）リン酸、またはリン酸二水素ナトリウム（ＮａＨ２ＰＯ４）、リン酸二水素カリウム（ＫＨ２ＰＯ４）、リン酸二水素セシウム（ＣｓＨ２ＰＯ４）、リン酸二水素マグネシウム（Ｍｇ（Ｈ２ＰＯ４）２・２Ｈ２Ｏ）、リン酸二水素カルシウム（Ｃａ（Ｈ２ＰＯ４）２・２Ｈ２Ｏ）、リン酸二水素亜鉛（Ｚｎ（Ｈ２ＰＯ４）２）、ＭｇＣｌ２、ＭｇＳＯ４、ビス（オルトリン酸）三水素アルミニウム（ＡｌＨ３（ＰＯ４）２・Ｈ２Ｏ）を含む酸性リン酸塩、およびそれらの混合物の飽和溶液のうちの少なくとも１種と、
（ｉｉ）ケイ酸カルシウム、かんらん石、ムライト、タルク、酸化物鉱物、フライアッシュ、ボトムアッシュ、バイヤープロセスによる廃棄物、銅鉱石からの銅の抽出の間に生じる酸性の廃棄物流、またはケイ酸塩およびアルミン酸塩鉱物を含有する廃棄物流、ならびにそれらの混合物のうちの少なくとも１種と、
（ｉｉｉ）マグネシウム、カルシウム、鉄、マンガン、亜鉛、バリウム、ストロンチウム、アルミニウム、ランタニドの一価、二価、または三価の金属酸化物または水酸化物、およびそれらの混合物のうちの少なくとも１種の飽和溶液またはペーストを含む少なくとも１種のアルカリ性前駆体成分と
の混合物を含むステップと
を含む方法。
【請求項１５】
前記可燃性の物品が壁板または天井タイル、セルロース繊維の延伸織物マット、または複数の木材の薄い積層シートであり、当該木材の各シートが前記無機接着剤により結合されており、それによりベニヤシート製品が得られる、請求項１４に記載の方法。
【請求項１６】
耐火性の紙および紙製品の製造方法であって、
セルロース材料を準備するステップと、
（ｉ）リン酸、またはリン酸二水素ナトリウム（ＮａＨ２ＰＯ４）、リン酸二水素カリウム（ＫＨ２ＰＯ４）、リン酸二水素セシウム（ＣｓＨ２ＰＯ４）、リン酸二水素マグネシウム（Ｍｇ（Ｈ２ＰＯ４）２・２Ｈ２Ｏ）、リン酸二水素カルシウム（Ｃａ（Ｈ２ＰＯ４）２・２Ｈ２Ｏ）、リン酸二水素亜鉛（Ｚｎ（Ｈ２ＰＯ４）２）、ＭｇＣｌ２、ＭｇＳＯ４、ビス（オルトリン酸）三水素アルミニウム（ＡｌＨ３（ＰＯ４）２・Ｈ２Ｏ）を含む酸性リン酸塩、およびそれらの混合物の飽和溶液のうちの少なくとも１種を含む無機リン酸塩溶液と、
（ｉｉ）マグネシウム、カルシウム、鉄、マンガン、亜鉛、バリウム、ストロンチウム、アルミニウムまたはランタニドの一価、二価、または三価の金属酸化物または水酸化物、およびそれらの混合物のうちの少なくとも１種の飽和溶液またはペーストのうちの少なくとも一種を含むアルカリ性前駆体溶液と
を成分として含む無機接着剤を準備するステップと、
前記セルロース材料と前記無機接着剤とを合わせるステップと、
紙の形成に適した前記セルロース材料と前記無機接着剤とを含むペーストを形成するステップと
を含む方法。
【請求項１７】
前記セルロース材料の前記無機接着剤に対する乾燥重量比が約１ｗｔ．％〜約２０ｗｔ．％の間である、請求項１６に記載の方法。
【請求項１８】
前記無機接着剤が、ケイ酸カルシウム、かんらん石、ムライト、タルク、酸化物鉱物、フライアッシュ、ボトムアッシュ、ケイ酸塩およびアルミン酸塩鉱物を含有する廃棄物流、ならびにそれらの混合物のうちの少なくとも１種をさらに含む、請求項１６に記載の方法。
【請求項１９】
請求項１６に記載の方法により製造される難燃性の紙または難燃性の紙物品、または不燃性の家庭用および商業用のビルディングラップまたは壁紙。